Способ получения особо чистого синтетического кристобалита фракцией 74-390 мкм

1. Способ термической обработки порошка СДК, полученного золь-гель технологией, с содержанием Li до 1 ppm, включающий высушивание порошка от остаточной влаги при температурах 150-300°С в кварцевом реакторе во вращающейся печи с покачиванием, равномерный прогрев порошка до температуры 1200°С в среде кислорода и азота, высокотемпературную обработку с целью перевода порошка в кристобалит при температуре не ниже 1300°С в течение 8 часов в среде кислорода, отличающийся тем, что очистка происходит в смеси хлороводорода и азота не менее 30 мин с целью оптимальной обработки газами всего объема порошка.
2
3
2. Порошок особо чистого синтетического кристобалита фракцией 74-390 мкм, характеризующийся тем, что он получен по способу термической обработки по п. 1 и обладает суммарным содержанием примесей по Al, Са, Fe, K, Na, Ti, Li, Mg, Mo, Cd, Mn, Cr, Zn не более 0,13 ppm, удельной поверхностью не более 1 м/г, насыпной плотностью в пределах от 1,2-1,3 г/см, содержанием гидроксильных групп не более 1 ppm.